(57)【要約】【課題】耐光性に優れた感熱記録体を提供することを目的とする。【解決手段】基材上２に、少なくとも感熱記録層４が形成される感熱記録体１であって、感熱記録層４は、テトラキス（１，２，２，６，６−ペンタメチル−４−ピペリジル）−１，２，３，４−ブタンテトラカルボキシレートを、前記感熱記録層３の固形分１００重量部に対して、２．１重量部以上８．３重量部以下含有する。【選択図】図１
2013233727.tif 000002
【特許請求の範囲】
【請求項１】
基材上に、少なくとも感熱記録層が形成される感熱記録体であって、
前記感熱記録層は、テトラキス（１，２，２，６，６−ペンタメチル−４−ピペリジル）−１，２，３，４−ブタンテトラカルボキシレートを、前記感熱記録層の固形分１００重量部に対して、２．１重量部以上８．３重量部以下含有する、
ことを特徴とする感熱記録体。
【請求項２】
前記感熱記録層上に、保護層を設ける、
請求項１に記載の感熱記録体。
【請求項３】
前記感熱記録層と前記保護層との間に、中間層を設ける、
請求項２に記載の感熱記録体。
【請求項４】
前記基材の下面側に、粘着剤層を設ける、
請求項１ないし３のいずれかに記載の感熱記録体。
【発明の詳細な説明】
【技術分野】
【０００１】
本発明は、感熱記録体に関し、更に詳しくは、耐光性に優れた感熱記録体に関する。
【背景技術】
【０００２】
感熱記録体は、サーマルヘッド等の加熱によって化学反応により発色し、記録画像が得られるものであり、ファクシミリや自動券売機、科学計測機の記録用媒体としてだけではなく、ＰＯＳラベルや医療計測用のレコーダーなどの用途に広く使用されている。
【０００３】
感熱記録体は、一般的に紫外線に弱く、蛍光灯や太陽光に長時間暴露すると地肌が黄変化したり、印字部が褪色したりしてしまう問題点がある。これは、主に感熱記録層に含まれる化合物が紫外線により劣化してしまうためであり、このような問題を解決する手段として、感熱記録層やその上に設ける保護層に低分子の紫外線吸収剤を添加する方法が知られている（例えば、特許文献１参照）。
【先行技術文献】
【特許文献】
【０００４】
【特許文献１】特開昭５４−１８７５２号公報
【発明の概要】
【発明が解決しようとする課題】
【０００５】
しかしながら、低分子の紫外線吸収剤を単に配合するだけでは、耐光性改善効果が不充分であり、満足する効果を得るために多量に配合すると、感熱記録材料としての他の特性が劣化してしまう。
【０００６】
本発明は、上述のような点に鑑みてなされたものであって、感熱記録体の耐光性を向上させることを目的とする。
【課題を解決するための手段】
【０００７】
上記目的を達成するために、本発明では、次のように構成している。
【０００８】
（１）本発明の感熱記録体は、基材上に、少なくとも感熱記録層が形成される感熱記録体であって、前記感熱記録層は、テトラキス（１，２，２，６，６−ペンタメチル−４−ピペリジル）−１，２，３，４−ブタンテトラカルボキシレートを、前記感熱記録層の固形分１００重量部に対して、２．１重量部以上８．３重量部以下含有する。
【０００９】
本発明の感熱記録体は、基材層と感熱記録層との少なくとも２層を備えておればよく、他の層を設けてもよい。
【００１０】
本発明の感熱記録体によると、感熱記録層は、２．１重量部以上８．３重量部以下のテトラキス（１，２，２，６，６−ペンタメチル−４−ピペリジル）−１，２，３，４−ブタンテトラカルボキシレートを含有するので、発色性を劣化させることなく、耐光性を向上させることができる。
【００１１】
好ましい実施態様では、前記感熱記録層上に、保護層を設ける。
【００１２】
他の実施態様では、前記感熱記録層と前記保護層との間に、中間層を設ける。
【００１３】
更に他の実施態様では、前記基材の下面側に、粘着剤層を設ける。
【発明の効果】
【００１４】
本発明によれば、感熱記録層は、２．１重量部以上８．３重量部以下のテトラキス（１，２，２，６，６−ペンタメチル−４−ピペリジル）−１，２，３，４−ブタンテトラカルボキシレートを含有するので、発色性を劣化させることなく、耐光性を向上させることができる。
【図面の簡単な説明】
【００１５】
【図１】図１は本発明の一実施形態に係る感熱記録体の概略断面図である。
【図２】図２は他の感熱記録体の概略断面図である。
【図３】図３は蛍光灯下での実施例及び比較例の白色度の変化を示す図である。
【図４】図４はテトラキス（１，２，２，６，６−ペンタメチル−４−ピペリジル）− １，２，３，４−ブタンテトラカルボキシレートの含有量を異ならせた感熱記録体の蛍光灯下での白色度の変化を示す図である。
【図５】図５はテトラキス（１，２，２，６，６−ペンタメチル−４−ピペリジル）−１，２，３，４−ブタンテトラカルボキシレートの含有量を異ならせた感熱記録体の蛍光灯下での白色度の変化を示す図である。
【図６】図６はテトラキス（１，２，２，６，６−ペンタメチル−４−ピペリジル）−１，２，３，４−ブタンテトラカルボキシレートの含有量を異ならせた感熱記録体の蛍光灯下での白色度の変化を示す図である。
【発明を実施するための形態】
【００１６】
以下、本発明の実施の形態を、図面を参照しながら詳細に説明する。
【００１７】
図１は、本発明の一実施形態に係る感熱記録体の断面図である。
【００１８】
この実施形態の感熱記録体１は、シート状の基材２上に、アンダーコート層３、加熱によって発色する感熱記録層４、中間層５、及び、保護層６が積層された５層構造となっている。
【００１９】
基材２としては、例えば、紙、不織布、合成樹脂フィルム、金属箔、及び、これらを組み合わせた複合シートなどを用いることができる。
【００２０】
アンダーコート層３は、熱の放散を防ぐ断熱性やクッション性等の機能を有する。このアンダーコート層３は、結着剤に充填剤や必要に応じて他の薬剤を添加して形成される。
【００２１】
アンダーコート層３の結着剤としては、例えば、変性スチレンブタジエン共重合物、変性スチレンアクリル共重合体、ポリビニルアルコール、変性ポリビニルアルコール、デンプン、変性デンプン、カゼイン、ゼラチン、にかわ、アラビアゴム、ポリアミド、ポリアクリルアミド、変性ポリアクリルアミド、ヒドロキシエチルセルロース、メチルセルロース、カルボキシメチルセルロース、ヒドロキシプロピルセルロース、ポリ酢酸ビニル、ポリアクリル酸エステル、スチレン−無水マレイン酸共重合体、イソブチレン−無水マレイン酸共重合体、ジイソブチレン−無水マレイン酸共重合体、酢酸ビニル−無水マレイン酸共重合体、メチルビニル−無水マレイン酸共重合体、イソプロピレン−無水マレイン酸共重合体、スチレン−ブタジエン共重合体、ポリ塩化ビニル、ポリ塩化ビニリデン、塩化ビニル−酢酸ビニル共重合体、ポリウレタン、ポリスチレン、ポリビニルピロリドン、アクリル酸エステル、アクリルニトリル、メチルビニルエーテルなどの水系樹脂を単独又は２種以上組み合わせて用いることができる。
【００２２】
アンダーコート層３の充填剤としては、例えば、焼成カオリン、酸化アルミニウム、ケイ酸アルミニウム、重質炭酸カルシウム、軽質炭酸カルシウム、酸化チタン、硫酸バリウム、シリカゲル、活性白土、タルク、クレー、カオリナイト、ケイソウ土、ホワイトカーボン、炭酸マグネシウム、酸化マグネシウム、水酸化マグネシウム、酸化亜鉛、ポリスチレン樹脂粒子、尿素−ホルマリン樹脂粒子、ポリオレフィン樹脂粒子、各種の中空粒子等を単独又は２種以上組み合わせて用いることができる。
【００２３】
アンダ−コート層３には、必要に応じて、例えば、架橋剤、分散剤、消泡剤、耐水化剤、紫外線吸収剤などの添加剤を添加してもよい。
【００２４】
感熱記録層４を形成する材料としては、加熱により発色する発色剤、顕色剤、充填剤、結着剤の他に、増感剤、滑剤などを含有させることができる。
【００２５】
ここで、加熱により発色する発色剤としては、一般に使用されている公知のロイコ系染料を用いることができ、このロイコ系染料としては、例えば、３−（Ｎ−イソペンチル−Ｎ−エチル）アミノ−６−メチル−７−ｏ−クロロアニリノフルオラン、３−ジペンチルアミノ−６−メチル−７−アニリノフルオラン、３−ジエチルアミノ−６−メチル−７−ｐ−トルイジノフルオラン、クリスタルバイオレットラクトン、３−（Ｎ−エチル−Ｎ−イソペンチル）アミノ−６−メチル−７−アニリノフルオラン、３−ジエチルアミノ−６−メチル−７−アニリノフルオラン、３−（Ｎ−エチル−Ｎ−ｐ−トルイジノ）−６−メチル−７−アニリノフルオラン、３−ピロリジノ−６−メチル−７−アニリノフルオラン、３−ジ（ｎ−ブチル）アミノ−６−メチル−７−アニリノフルオラン、３−（Ｎ−シクロヘキシル−Ｎ−メチル）アミノ−６−メチル−７−アニリノフルオラン、３−ジエチルアミノ−７−（ｏ−クロロアニリノ）フルオラン、３−ジブチルアミノ−７−（ｏ−クロロアニリノ）フルオラン、３−ジエチルアミノ−７−（ｍ−トリフルオロメチルアニリノ）フルオラン、３−ジメチルアミノ−５−メチル−７−メチルフルオラン、３−（Ｎ−メチル−Ｎ−ｎ−プロピル）アミノ−６−メチル−７−アニリノフルオラン、３−（Ｎ−イソブチル−Ｎ−エチル）アミノ−６−メチル−７−アニリノフルオラン、３−（Ｎ−エトキシプロピル−Ｎ−エチル）アミノ−６−メチル−７−アニリノフルオラン、３−ジブチルアミノ−６−メチル−７−ブロモフルオラン、３−ジエチルアミノ−６−メチル−８−メチルフルオラン、３−ジエチルアミノ−７−クロロフルオラン等を単独又は２種以上組み合わせて用いることができる。
【００２６】
また、上記の顕色剤としては、上記のようなロイコ系染料に対して加熱時に反応して、これを発色させる種々の電子受容性物質を用いることができ、例えば、一般に使用されている、ゼオライト、酸性白土、活性白土、シリカゲル、酸化亜鉛、塩化亜鉛、臭化亜鉛、塩化アルミニウム、サリチル酸、３−ｔｅｒｔ−ブチルサリチル酸、３，５−ジ−ｔｅｒｔ−ブチルサリチル酸、ジ−ｍ−クロロフェニルチオ尿素、ジ−ｍ−トリフロロメチルフェニルチオ尿素、ジ−フェニルチオ尿素、サリチルアニリド、４，４'−イソプロピリデンジフェノール、４，４'−イソプロピリデンビス（２−クロロフェノール）、４，４'−イソプロピリデンビス（２，６−ジブロモフェノール）、４，４'−イソプロピリデンビス（２，６−ジクロロフェノール）、４，４'−イソプロピリデンビス（２−メチルフェノール）、４，４'−イソプロピリデンビス（２，６−ジメチルフェノール）、４，４'−イソプロピリデンビス（２−ｔｅｒｔ−ブチルフェノール）、４，４'−ｓｅｃ−ブチリデンジフェシール、４，４'−シクロヘキシリデンビスフェノール、４，４'−シクロヘキシリデンビス（２−メチルフェノール）、４−ｔｅｒｔ−ブチルフェノール、４−フェニルフェノール、４−ヒドロキシジフェノキシド、α−ナフトール、β−ナフトール、５−ヒドロキシフタル酸ジメチル、メチル−４−ヒドロキシベンゾエート、４−ヒドロキシアセトフェノン、ノボラック型フェノール樹脂、２，２'−チオビス（４，６−ジクロロフェノール）、カテコール、レゾルシン、ヒドロキノン、ピロガロール、フロログリシン、フロログリシンカルボン酸、４−ｔｅｒｔ−オクチルカテコール、２，２'−メチレンビス（４−クロロフェノール）、２，２'−メチレンビス（４−メチル−６−ｔｅｒｔ−ブチルフェノール）、２，２'−ジヒドロキシジフェニル、ｐ−ヒドロキシ安息香酸エチル、ｐ−ヒドロキシ安息香酸プロピル、ｐ−ヒドロキシ安息香酸ブチル、ｐ−ヒドロキシ安息香酸ベンジル、ｐ−ヒドロキシ安息香酸−ｐ−クロルベンジル、ｐ−ヒドロキシ安息香酸−ｏ−クロルベンジル、ｐ−ヒドロキシ安息香酸−ｐ−メチルベンジル、ｐ−ヒドロキシ安息香酸−ｎ−オクチル、安息香酸、サリチル酸亜鉛、１−ヒドロキシ−２−ナフトエ酸、２−ヒドロキシ−６−ナフトエ酸、２−ヒドロキシ−６−ナフトエ酸亜鉛、４−ヒドロキシジフェニルスルホン、４，２'−ジフェノールスルホン、４−ヒドロキシ−４′−クロロジフェニルスルホン、４−ヒドロキシ−４′−ベンジロキシジフェニルスルホン、４−ヒドロキシ−４′−イソプロポキシジフェニルスルホン、４−ヒドロキシフェニル（４´−ｎ−プロポキシフェニル）スルホン、４−ヒドロキシ−４′−イソブチルオキシジフェニルスルホン、ビス（４−ヒドロキシフェニル）スルフィド、２−ヒドロキシ−ｐ−トルイル酸、３，５−ジ−ｔｅｒｔ−ブチルサリチル酸亜鉛、３，５−ジ−ｔｅｒｔ−ブチルサリチル酸錫、酒石酸、シュウ酸、マレイン酸、クエン酸、コハク酸、ステアリン酸、４−ヒドロキシフタル酸、ホウ酸、ビイミダゾール、ヘキサフェニルビイミダゾール、４臭化炭素、メチレンビス−（オキシエチレンチオ）ジフェノール、エチレンビス−（オキシエチレンチオ）ジフェノール、ビス（３−アリル−４−ヒドロキシフェニル）スルホン、ビス−（４−ヒドロキシフェニルチオエチル）ケトン、ビス−（４−ヒドロキシフェニルチオエチル）エーテル、ｍ−キシリレンビス（４−ヒドロキシフェニルチオ）エーテル等を用いることができる。
【００２７】
また、感熱記録層４の結着剤としても、一般に使用されている公知のものを用いることができ、例えば、ポリビニルアルコール、変性ポリビニルアルコール、デンプン、変性デンプン、カゼイン、ゼラチン、にかわ、アラビアゴム、ポリアミド、ポリアクリルアミド、変性ポリアクリルアミド、ヒドロキシエチルセルロース、メチルセルロース、カルボキシメチルセルロース、ヒドロキシプロピルセルロース、ポリ酢酸ビニル、ポリアクリル酸エステル、スチレン−無水マレイン酸共重合体、イソブチレン−無水マレイン酸共重合体、ジイソブチレン−無水マレイン酸共重合体、酢酸ビニル−無水マレイン酸共重合体、メチルビニル−無水マレイン酸共重合体、イソプロピレン−無水マレイン酸共重合体、スチレン−ブタジエン共重合体、ポリ塩化ビニル、ポリ塩化ビニリデン、塩化ビニル−酢酸ビニル共重合体、ポリウレタン、ポリスチレン、ポリビニルピロリドン、アクリル酸エステル、アクリルニトリル、メチルビニルエーテルなどの水系樹脂を単独又は２種以上組み合わせて用いることができる。
【００２８】
また、この感熱記録層４に含有させる増感剤や滑剤なども、一般に使用されている公知のものを用いることができる。そして、増感剤としては、例えば、１，２−ビス−（３−メチルフェノキシ）エタン、ワックス類、高級脂肪酸、高級脂肪酸アミド、高級脂肪酸アニリド、ナフトール誘導体、ナフタレン誘導体、芳香族エーテル、芳香族カルボン酸誘導体、芳香族スルホン酸エステル誘導体、炭酸又はシュウ酸ジエステル誘導体、ビフェニル誘導体、ポリエーテル誘導体、ターフェニル誘導体、スルホン誘導体等、常温で固体、好ましくは約７０℃以上の融点を有するものなどを用いることができる。また、滑剤としては、例えば、パラフィンワックス、オレイン酸などの脂肪酸類、ポリエチレンワックスなどのポリオレフィンワックス類、ステアリン酸亜鉛などの金属石鹸類、カルナバワックスなどのエステルワックス類、シリコンオイル、鯨油などの油類を単独又は２種以上組み合わせて用いることができる。
【００２９】
中間層５及び保護層６は、一般に使用されている公知の材料を使用することができ、結着剤、充填剤、架橋剤、滑剤などを含有している。
【００３０】
ここで使用される結着剤としては、例えば、ポリビニルアルコール、変性ポリビニルアルコール、デンプン、変性デンプン、カゼイン、ゼラチン、にかわ、アラビアゴム、ポリアミド、ポリアクリルアミド、変性ポリアクリルアミド、ヒドロキシエチルセルロース、メチルセルロース、カルボキシメチルセルロース、ヒドロキシプロピルセルロース、ポリ酢酸ビニル、ポリアクリル酸エステル、スチレン−無水マレイン酸共重合体、イソブチレン−無水マレイン酸共重合体、ジイソブチレン−無水マレイン酸共重合体、酢酸ビニル−無水マレイン酸共重合体、メチルビニル−無水マレイン酸共重合体、イソプロピレン−無水マレイン酸共重合体、スチレン−ブタジエン共重合体、マレイン酸共重合体、ポリ塩化ビニル、ポリ塩化ビニリデン、塩化ビニル−酢酸ビニル共重合体、ポリウレタン、ポリスチレン、ポリウレタン、ポリビニルピロリドン、アクリル酸エステル、アクリルニトリル、メチルビニルエーテルなどの水溶性樹脂またはエマルジョンの一種類または二種類以上を選択して使用することができる。
【００３１】
また、充填剤としては、水酸化アルミニウム、酸化アルミニウム、ケイ酸アルミニウム、重質炭酸カルシウム、軽質炭酸カルシウム、酸化チタン、硫酸バリウム、シリカゲル、活性白土、タルク、クレー、カオリナイト、ケイソウ土、ホワイトカーボン、炭酸マグネシウム、酸化マグネシウム、水酸化マグネシウム、酸化亜鉛、ポリスチレン樹脂粒子、尿素−ホルマリン樹脂粒子、ポリオレフィン樹脂粒子などの一種類または二種類以上を選択して使用することができる。
【００３２】
また、架橋剤としては、グリオキザール、ポリアルデヒド、アミノ−ホルムアルデヒドなどのジアルデヒド系、ポリエチレンアミンなどのポリアミン系、ポリエチレンイミンなどのポリイミン系、エポキシ系、ポリアミド樹脂、グリセリンジグリシジルエーテルなどのジグリシジル系、炭酸ジルコニウムアンモニウムなどのジルコニウム塩などを一種類または二種類以上を選択して使用することができる。
【００３３】
更に、滑剤としては、オレイン酸などの脂肪酸類、パラフィンワックスなどの酸化ワックス類、ポリエチレンワックスなどのポリオレフィンワックス類、ステアリン酸亜鉛などの金属石鹸類、カルナバワックスなどのエステルワックス類、シリコンオイル、鯨油などの油類を一種類または二種類以上を選択して使用することができる。
【００３４】
この実施形態では、感熱記録体１の耐光性を向上させるために、消色剤として従来使用されているテトラキス（１，２，２，６，６−ペンタメチル−４−ピペリジル）−１，２，３，４−ブタンテトラカルボキシレートを感熱記録層４に含有させている。
【００３５】
すなわち、消色剤として従来使用されているテトラキス（１，２，２，６，６−ペンタメチル−４−ピペリジル）−１，２，３，４−ブタンテトラカルボキシレート（以下、「消色剤」ともいう）を、耐光性の向上を図る目的で感熱記録層４に含有させている。
【００３６】
このテトラキス（１，２，２，６，６−ペンタメチル−４−ピペリジル）−１，２，３，４−ブタンテトラカルボキシレートの含有量は、感熱記録層４の固形分１００重量部に対して、２．１重量部以上８．３重量部以下である。
【００３７】
テトラキス（１，２，２，６，６−ペンタメチル−４−ピペリジル）−１，２，３，４−ブタンテトラカルボキシレートとしては、例えば、株式会社ＡＤＥＫＡ製のアデカアークルズＤＮ−４４Ｍ（ＡＤＥＫＡ  ＡＲＫＬＳ  ＤＮ−４４Ｍ）を挙げることができる。
【００３８】
このテトラキス（１，２，２，６，６−ペンタメチル−４−ピペリジル）−１，２，３，４−ブタンテトラカルボキシレートの含有量が、２．１重量部未満では、耐光性向上の効果を発揮させることができない。
【００３９】
逆に、テトラキス（１，２，２，６，６−ペンタメチル−４−ピペリジル）−１，２，３，４−ブタンテトラカルボキシレートの含有量が、８．３重量部を超えると、耐光性は向上するものの、発色が不充分となり、鮮明な画像が得られなくなるので好ましくない。
【００４０】
次に、実施例及び比較例に基づいて、本発明について、更に詳細に説明する。
【００４１】
なお、以下の説明におけるテトラキス（１，２，２，６，６−ペンタメチル−４−ピペリジル）−１，２，３，４−ブタンテトラカルボキシレートの含有量は、上記株式会社ＡＤＥＫＡ製のアデカアークルズＤＮ−４４Ｍに、分散剤、消泡剤及び濡れ剤を添加したもの（以下、「添加剤」ともいう）の含有量を示しており、この添加剤は、アデカアークルズＤＮ−４４Ｍが８３重量％、分散剤が１６．６重量％、消泡剤が０．２重量％、濡れ剤が０．２重量％配合されている。すなわち、実質的なテトラキス（１，２，２，６，６−ペンタメチル−４−ピペリジル）−１，２，３，４−ブタンテトラカルボキシレートであるアデカアークルズＤＮ−４４Ｍは、添加剤の８３重量％を占めることになる。
【００４２】
先ず、図２に示すように、基材２上に感熱記録層４が形成された２層構造において、基材２として、合成樹脂フィルムを用い、感熱記録層４に、上記テトラキス（１，２，２，６，６−ペンタメチル−４−ピペリジル）−１，２，３，４−ブタンテトラカルボキシレートを含む上記添加剤を、感熱記録層４の固形分１００重量部に対して、５．０重量部含有させた実施例１の感熱記録体と、添加剤を添加しなかった比較例１の感熱記録体とをそれぞれ作成した。
【００４３】
また、図１に示す上述の実施形態のアンダーコート層３を形成しない構造、すなわち、基材２上に、感熱記録層４、中間層５、及び、保護層６が積層された４層構造において、基材２として、合成樹脂フィルムを用い、感熱記録層４に、テトラキス（１，２，２，６，６−ペンタメチル−４−ピペリジル）−１，２，３，４−ブタンテトラカルボキシレートを含む添加剤を、感熱記録層４の固形分１００重量部に対して、５．０重量部含有させた実施例２の感熱記録体と、添加剤を添加しなかった比較例２の感熱記録体とをそれぞれ作成した。
【００４４】
更に、図２に示す２層構造において、基材２として、上質紙を用い、感熱記録層４に、テトラキス（１，２，２，６，６−ペンタメチル−４−ピペリジル）−１，２，３，４−ブタンテトラカルボキシレートを含む上記添加剤を、感熱記録層４の固形分１００重量部に対して、５．０重量部含有させた実施例３の感熱記録体と、添加剤を添加しなかった比較例３の感熱記録体とをそれぞれ作成した。
【００４５】
各実施例１〜３においては、テトラキス（１，２，２，６，６−ペンタメチル−４−ピペリジル）−１，２，３，４−ブタンテトラカルボキシレートを含む上記添加剤の添加量が、５．０重量部であるので、テトラキス（１，２，２，６，６−ペンタメチル−４−ピペリジル）−１，２，３，４−ブタンテトラカルボキシレートであるアデカアークルズＤＮ−４４Ｍの含有量は、感熱記録層４の固形分１００重量部に対して、4．１５（=４．５×０．８３）重量部である。
【００４６】
以上の実施例１〜３及び比較例１〜３の各感熱記録体について、耐光性を次のようにして評価した。
【００４７】
すなわち、実施例１〜３及び比較例１〜３の各感熱記録体を、５０００ＬＵＸの蛍光灯の光に晒し、光に晒す前（試験前）、１００時間、１７２時間、３００時間、及び、４００時間晒した後の白色度を、東京電色製のフォトボルト型白色度計ＴＣ−６ＤＳ／Ａによってそれぞれ測定した。その結果を下記表１及び図３に示す。ここで、白色度の測定においては、標準白板における光の反射量を１００とし、この反射量に対する各感熱記録体の反射量の比率を求めた。
【００４８】
なお、以下の表及び図において、「部」は「重量部」を示す。
【００４９】
【表１】
2013233727.tif 000003
表１では、光に晒す前の白色度と上記各時間晒した後の白色度との差Δを併せて示している。
【００５０】
表１及び図３に示すように、時間が経過するに従って白色度が低下するが、実施例１と比較例１、実施例２と比較例２、実施例３と比較例３をそれぞれ比較すると、テトラキス（１，２，２，６，６−ペンタメチル−４−ピペリジル）−１，２，３，４−ブタンテトラカルボキシレートを含む添加剤を添加した実施例１〜３は、添加剤を添加していない、すなわち、テトラキス（１，２，２，６，６−ペンタメチル−４−ピペリジル）−１，２，３，４−ブタンテトラカルボキシレートを含有していない比較例１〜３に比べて、いずれも白色度の低下が少ないことが分かる。
【００５１】
基材が合成樹脂フィルムである実施例１と比較例２との比較結果、及び、基材が上質紙である実施例３と比較例３との比較結果から、基材の種類に拘わらず、テトラキス（１，２，２，６，６−ペンタメチル−４−ピペリジル）−１，２，３，４−ブタンテトラカルボキシレートを含有させることによって、白色度の低下を抑制できることが分かる。
【００５２】
また、感熱記録体が、２層構造の実施例１と比較例１との比較結果、及び、前記２層に中間層及び保護層が追加された４層構造の実施例２と比較例２との比較結果から、感熱記録体の層の構造に拘わらず、テトラキス（１，２，２，６，６−ペンタメチル−４−ピペリジル）−１，２，３，４−ブタンテトラカルボキシレートを含有させることによって、白色度の低下を抑制できることが分かる。
【００５３】
この白色度の測定と共に、上記各時点における色調を、株式会社きもと製の色差計Ｓｐｅｃｔｒｏ  Ｅｙｅを用いて測定した。その結果を、下記表２に示す。
【００５４】
【表２】
2013233727.tif 000004
表２において、Ｌは明度であり、ａ，ｂは色度であり、＋ａは赤方向を、−ａは緑方向を示し、＋ｂは黄方向を、−ｂは青方向を示している。また、Ｅは色差をそれぞれ示しており、ΔＬ，Δａ，Δｂ，ΔＥは、試験前の値に対する各時点の変化量（＝各時点の値−試験前の値）をそれぞれ示している。
【００５５】
この表２に示すように、実施例１と比較例１、実施例２と比較例２、実施例３と比較例３をそれぞれ比較すると、Δａ，Δｂ，ΔＥのいずれも上記テトラキス（１，２，２，６，６−ペンタメチル−４−ピペリジル）−１，２，３，４−ブタンテトラカルボキシレートを含む添加剤を添加した実施例１〜３は、添加剤を添加していない比較例１〜３に比べて、変化が少ないことが分かる。
【００５６】
例えば、Δｂに着目すると、＋ｂ方向（黄方向）の変化量が、比較例１〜３では、実施例１〜３に比べて大きく、黄変しているのに対して、実施例１〜３では、黄変が抑制されていることが分かる。
【００５７】
このように感熱記録層４に、消色剤であるテトラキス（１，２，２，６，６−ペンタメチル−４−ピペリジル）−１，２，３，４−ブタンテトラカルボキシレートを添加することによって、蛍光灯下における白色度の低下及び色調の変化を抑制することができ、耐光性が向上することが分かる。
【００５８】
次に、テトラキス（１，２，２，６，６−ペンタメチル−４−ピペリジル）−１，２，３，４−ブタンテトラカルボキシレートを含む上記添加剤の添加量を変化させたときの耐光性を評価した。
【００５９】
すなわち、図１において、アンダーコート層３が省略された４層構造、すなわち、基材２上に、感熱記録層４、中間層５、及び、保護層６が積層された４層構造の感熱記録層４において、テトラキス（１，２，２，６，６−ペンタメチル−４−ピペリジル）−１，２，３，４−ブタンテトラカルボキシレートを含む上記添加剤を、感熱記録層４の固形分１００重量部に対して、０（添加なし）、２．５重量部、５重量部、１０重量部、２０重量部、３０重量部とした各感熱記録体を作成し、白色度の変化を上述と同様にそれぞれ測定した。また、感熱記録層４には、いずれも紫外線吸収剤を添加したが、５重量部については、紫外線吸収剤を添加しない感熱記録体も作成し、白色度の変化を測定した。その結果を、表３及び図４に示す。
【００６０】
【表３】
2013233727.tif 000005
表３及び図４に示すように、感熱記録層４にテトラキス（１，２，２，６，６−ペンタメチル−４−ピペリジル）−１，２，３，４−ブタンテトラカルボキシレートを含む上記添加剤を添加した感熱記録体は、添加なしの感熱記録体に比べて、白色度の低下が少なく、添加量が多くなる程、白色度の低下が抑制されることが分かる。
【００６１】
なお、感熱記録層に、添加剤を５重量部添加し、紫外線吸収剤を含まない感熱記録体と、添加剤を５重量部添加し、紫外線吸収剤を含む感熱記録体とは、白色度の低下に殆ど差は認められなかった。
【００６２】
また、白色度の測定と共に、色調を上述と同様にして測定した。その結果を、下記表４に示す。
【００６３】
【表４】
2013233727.tif 000006
表４に示すように、感熱記録層４にテトラキス（１，２，２，６，６−ペンタメチル−４−ピペリジル）−１，２，３，４−ブタンテトラカルボキシレートを含む添加剤を添加した感熱記録体は、添加なしの感熱記録体に比べて、色調の変化が少なく、添加量が多くなる程、色調の変化が抑制されることが分かる。
【００６４】
このように感熱記録層４におけるテトラキス（１，２，２，６，６−ペンタメチル−４−ピペリジル）−１，２，３，４−ブタンテトラカルボキシレートの含有量が多くなる程、蛍光灯下における白色度の低下及び色調の変化を抑制する効果が高まることが分かる。
【００６５】
この白色度及び色調の測定と共に、発色濃度の変化を、マクベス反射濃度計ＲＤ−９１４（サカタインクスエンジニアリング株式会社製）を用いて測定した。その結果を、表５に示す。
【００６６】
【表５】
2013233727.tif 000007
上述のように、消色剤であるテトラキス（１，２，２，６，６−ペンタメチル−４−ピペリジル）−１，２，３，４−ブタンテトラカルボキシレートの含有量が多い程、白色度の低下及び色調の変化は抑制されて耐光性が向上するが、表５の時間「０」、すなわち、試験前の発色濃度に着目すると、テトラキス（１，２，２，６，６−ペンタメチル−４−ピペリジル）−１，２，３，４−ブタンテトラカルボキシレートを含む上記添加剤の添加量が、２０重量部、３０重量部になると、感熱記録層４において、消色剤が増える結果、発色剤成分の割合が減少し、印字部分の発色濃度が不充分となることが分かる。
【００６７】
実用上差し支えない発色濃度であるマクベス濃度１．３程度を確保するためには、テトラキス（１，２，２，６，６−ペンタメチル−４−ピペリジル）−１，２，３，４−ブタンテトラカルボキシレートを含む添加剤の添加量は、１０重量部程度以下であるのが好ましい。
【００６８】
この添加量の上限値に対して、下限値を検討すべく、テトラキス（１，２，２，６，６−ペンタメチル−４−ピペリジル）−１，２，３，４−ブタンテトラカルボキシレートを含む上記添加剤の添加量を、次のように変化させたときの耐光性を評価した。
【００６９】
すなわち、感熱記録層４のテトラキス（１，２，２，６，６−ペンタメチル−４−ピペリジル）−１，２，３，４−ブタンテトラカルボキシレートを含む添加剤の添加量を、感熱記録層４の固形分１００重量部に対して、０（添加なし）、０．２５重量部、０．５重量部、１重量部、５重量部、１０重量部、２０重量部とした各感熱記録体を作成し、白色度及び色調を上述と同様にそれぞれ測定した。
【００７０】
白色度の測定結果を、表６及び図５に示す。また、色調の測定結果を、表７に示す。
【００７１】
【表６】
2013233727.tif 000008
表６及び図５に示すように、テトラキス（１，２，２，６，６−ペンタメチル−４−ピペリジル）−１，２，３，４−ブタンテトラカルボキシレートを含む添加剤の添加量が、０．２５重量部、０．５重量部、１重量部では、添加量が０、すなわち、添加なしの場合に比べて、白色度の低下に殆ど差は認められず、５重量部以上の含有量で白色度の低下の抑制効果が認められた。
【００７２】
【表７】
2013233727.tif 000009
また、表７に示すように、テトラキス（１，２，２，６，６−ペンタメチル−４−ピペリジル）−１，２，３，４−ブタンテトラカルボキシレートを含む添加剤の添加量が、０．２５重量部、０．５重量部、１重量部では、添加量が０、すなわち、添加なしの場合に比べて、色調の変化に殆ど差は認められず、５重量部以上の添加量で色調の変化の抑制効果が認められた。
【００７３】
そこで、感熱記録層４のテトラキス（１，２，２，６，６−ペンタメチル−４−ピペリジル）−１，２，３，４−ブタンテトラカルボキシレートを含む上記添加剤の添加量を、感熱記録層４の固形分１００重量部に対して、０（添加なし）、２．５重量部、５重量部とした各感熱記録体を作成し、白色度及び色調を上述と同様にそれぞれ測定した。なお、蛍光灯に晒す時間として、上述の１７２時間に変えて２１６時間、３００時間に変えて３３６時間とした。
【００７４】
白色度の測定結果を、表８及び図６に示す。また、色調の測定結果を、表９に示す。
【００７５】
【表８】
2013233727.tif 000010
表８及び図６に示すように、テトラキス（１，２，２，６，６−ペンタメチル−４−ピペリジル）−１，２，３，４−ブタンテトラカルボキシレートを含む添加剤の添加量が、２．５重量部では、５重量部の場合と同様に、含有量が０、すなわち、添加なしの場合に比べて、白色度の低下が抑制されることが分かる。
【００７６】
【表９】
2013233727.tif 000011
また、表９に示すように、テトラキス（１，２，２，６，６−ペンタメチル−４−ピペリジル）−１，２，３，４−ブタンテトラカルボキシレートを含む添加剤の添加量が、２．５重量部では、５重量部の場合と同様に、添加なしの場合に比べて、色調の変化が抑制されることが分かる。
【００７７】
このように、白色度の低下及び色調の変化を抑制して耐光性を向上させるには、テトラキス（１，２，２，６，６−ペンタメチル−４−ピペリジル）−１，２，３，４−ブタンテトラカルボキシレートを含む添加剤の添加量は、２．５重量部程度以上であるのが好ましい。
【００７８】
耐光性向上の効果を得るためには、添加剤の添加量は、２．５重量部程度以上であるのが好ましく、発色性を低下させることなく、耐光性を向上させるためには、添加剤の添加量は、上述のように１０重量部程度以下であるのが好ましい。
【００７９】
添加剤は、上述のようにテトラキス（１，２，２，６，６−ペンタメチル−４−ピペリジル）−１，２，３，４−ブタンテトラカルボキシレートであるアデカアークルズＤＮ−４４Ｍを８３重量％含んでいるので、感熱記録層４におけるテトラキス（１，２，２，６，６−ペンタメチル−４−ピペリジル）−１，２，３，４−ブタンテトラカルボキシレートであるアデカアークルズＤＮ−４４Ｍの含有量は、感熱記録層４の固形分１００重量部に対して、２．１（≒２．５×０．８３）重量部以上８．３（＝１０×０．８３）重量部以下であるのが好ましい。
【００８０】
このように耐光性に優れる本発明の感熱記録体を、ラベルとして使用する場合には、基材の裏面に、障壁層を介して粘着剤層を設け、この粘着剤層に剥離紙を剥離可能に貼着すればよい。障壁層は、粘着剤層の成分が、基材等を介して感熱記録層に拡散するのを防止するものであるが、この障壁層は省略してもよい。
【符号の説明】
【００８１】
１，1ａ         感熱記録体
２              基材
３              アンダーコート層
４              感熱記録層
５              中間層
６              保護層
【図１】
2013233727.tif 000012
【図２】
2013233727.tif 000013
【図３】
2013233727.tif 000014
【図４】
2013233727.tif 000015
【図５】
2013233727.tif 000016
【図６】
2013233727.tif 000017